СПОСОБ ПОЛУЧЕНИЯ ТРИС(N, N-ДИАЛКИЛКАРБАМАТОВ)ОРГАНООЛОВА И ИХ ИСПОЛЬЗОВАНИЕ ДЛЯ ПОЛУЧЕНИЯ МОДИФИЦИРОВАННЫХ ТОНКИХ ПЛЕНОК ОКСИДА ОЛОВА (IV)

1. Способ получения трис(N,N-диалкилкарбаматов)органоолова, включающий взаимодействие галогенида олова со вторичным амином и углекислым газом, отделение фильтрованием осадка галогенида диалкиламмония, упаривание фильтрата, отличающийся тем, что в начале смесь вторичного амина и растворителя насыщают углекислым газом до окончания реакции, а затем прибавляют раствор тригалогенидорганоолова, взятого в качестве исходного соединения, и осуществляют дополнительное насыщение углекислым газом в течение часа.
2. Способ по п.1, отличающийся тем, что в качестве исходного соединения используют трихлорорганоолово.
3. Способ по п.1, отличающийся тем, что в качестве исходного соединения используют триброморганоолово.
4. Способ по любому из пп.1-3, отличающийся тем, что трис(N,N-диалкилкарбамат)органоолова дополнительно очищают перекристаллизацией из ароматических и/или углеводородных растворителей.
5. Применение соединений, полученных по любому из пп.1-4 в качестве исходных соединений для получения модифицированных тонких пленок оксида олова (IV).
6. Способ получения модифицированных тонких пленок оксида олова (IV), включающий приготовление раствора исходного компонента, нанесение раствора на подложку, сушку на воздухе при комнатной температуре с последующей термообработкой, отличающийся тем, что в качестве исходного компонента используют раствор трис(N,N-диалкилкарбамата)органоолова и термообработку осуществляют при температуре 200-300°С.
7. Способ по п.6, отличающийся тем, что раствор трис(N,N-диалкилкарбамата)органоолова приготавливают в спиртовом и/или эфирном растворителе.